(57)【特許請求の範囲】
【請求項１】
連続的に流れるベルト上でのモノマー溶液又はモノマー懸濁液の放射線誘導された重合による吸水性ポリマー粒子の製造方法において、
放射線源とモノマー溶液又はモノマー懸濁液との間に、１mm〜１mの波長を有する電磁放射線のための遮へいが存在し、前記遮へいが少なくとも１mmの厚さを有し、かつ遮へいの損傷を、マイクロ波検出器を用いて決定することを特徴とする、吸水性ポリマー粒子の製造方法。
【請求項２】
遮へいが石英ガラスからなる、請求項１記載の方法。
【請求項３】
放射線源と遮へいとの間隔が少なくとも１cmである、請求項１または２記載の方法。
【請求項４】
モノマー溶液又はモノマー懸濁液と遮へいとの間隔が少なくとも３０cmである、請求項１から３までのいずれか１項記載の方法。
【請求項５】
放射線源とモノマー溶液又はモノマー懸濁液との間隔が２m未満である、請求項１から４までのいずれか１項記載の方法。
【請求項６】
放射線源と遮へいとの間の領域を冷却する、請求項１から５までのいずれか１項記載の方法。
【請求項７】
放射線源と遮へいとの間の領域を空気で冷却する、請求項１から６までのいずれか１項記載の方法。
【請求項８】
１mm〜１mの波長を有する放射線の５０％未満が、遮へいを透過する、請求項１から７までのいずれか１項記載の方法。
【発明の詳細な説明】
【技術分野】
【０００１】
本発明は、連続的に流れるベルト(kontinuierlich umlaufenden Band)上での放射線誘導された重合による吸水性ポリマー粒子の製造方法に関し、４００nmを上回る波長を有する電磁放射線が遮へいされることを特徴とする。
【０００２】
吸水性ポリマーは、おむつ、タンポン、生理用ナプキン及び他の衛生用品の製造のため、しかしまた農業造園における保水剤として、使用される。
【０００３】
モノグラフ"Modern Superabsorbent Polymer Technology", F.L. Buchholz及びA.T. Graham, Wiley-VCH, 1998, p.77-84によれば、吸水性ポリマーは、通常、連続的な混練反応器中で又は連続的に流れるベルト上で製造される。
【０００４】
欧州特許出願公開(EP-A2)第1 097 946号明細書及び欧州特許出願公開(EP-A1)第1 589 040号明細書には、連続的に流れるベルト上での重合方法が記載されている。欧州特許出願公開(EP-A2)第1 097 946号明細書によれば、ベルトの前方の領域が冷却される。欧州特許出願公開(EP-A1)第1 589 040号明細書には、放射線誘導された重合が開示されている。
【０００５】
本発明の課題は、吸水性ポリマー粒子の改善された製造方法、特にあまり妨害を受けない方法並びに質的に価値の高い吸水性ポリマー粒子の製造方法を提供することであった。
【０００６】
前記課題は、連続的に流れるベルト上でのモノマー溶液又はモノマー懸濁液の放射線誘導された重合による吸水性ポリマー粒子の製造方法により解決され、前記方法は、放射線源とモノマー溶液又はモノマー懸濁液との間に、４００nmを上回る波長を有する電磁放射線のための遮へいが存在し、かつ前記遮へいが少なくとも１mmの厚さを有することにより特徴付けられる。
【０００７】
有利に、１mm〜１mの波長を有する電磁放射線（マイクロ波）が遮へいされる。遮へいするとは、前記遮へいにぶつかる放射線がこれを透過しないか又は部分的にのみ透過することを意味する。
【０００８】
前記遮へいの種類は限定を受けないが、しかしながら、前記遮へいは、１００〜３５０nmの波長を有する電磁放射線（紫外線）について十分な透過性を有するべきである。好ましい遮へい材料は石英ガラスである。
【０００９】
前記遮へいの厚さは、好ましくは１〜２０mm、特に好ましくは２〜１０mm、極めて特に好ましくは２．５〜７．５mmである。
【００１０】
放射線源の下方に、例えば、相応する厚さの石英ガラス板が遮へいとして取り付けられることができる。
【００１１】
放射線誘導された重合の際に通常使用されるＵＶ放射体が、かなりの割合の長波長の電磁放射線を放出するという知見が本発明の根底にある。この放射線は、モノマー溶液又はモノマー懸濁液の制御されない加熱をまねきうる。適した遮へいにより、この望ましくない放射線割合は明らかに減少されることができる。これにより、過熱は回避され、かつ改善された生成物品質を有する吸水性ポリマー粒子が得られる。
【００１２】
本発明による遮へいのさらなる利点は、放射線源とモノマー溶液又はモノマー懸濁液との間隔が、モノマー溶液又はモノマー懸濁液の一部が放射線源上へ吹き付けられることがなく、かつこうして放射線源の寿命を減少させることがなく、低下されることができることである。
【００１３】
放射線源と遮へいとの間隔は、好ましくは１〜５０cm、特に好ましくは５〜３０cm、極めて特に好ましくは１０〜２０cmである。
【００１４】
モノマー溶液又はモノマー懸濁液と遮へいとの間隔は、好ましくは３０〜１３０cm、特に好ましくは６０〜１１０cm、極めて特に好ましくは７０〜１００cmである。
【００１５】
放射線源とモノマー溶液又はモノマー懸濁液との間隔は、好ましくは４０〜１５０cm、特に好ましくは７０〜１３０cm、極めて特に好ましくは８０〜１２０cmである。
【００１６】
有利に、放射線源と遮へいとの間の領域は冷却される。このためには特に空気流が適している。
【００１７】
前記遮へいは、マイクロ波の好ましくは５０％未満、特に好ましくは７５％未満、極めて特に好ましくは９０％未満が遮へいを透過するように通常選択される。
【００１８】
前記遮へいの監視のために、マイクロ波検出器が使用されることができる。前記遮へいの損傷、例えば石英ガラス板の破壊は、こうして直ちに検出されることができる。
【００１９】
本発明による方法において、
ａ）酸基を有する少なくとも１つのエチレン系不飽和モノマー、前記モノマーは少なくとも部分的に中和されていてよい、
ｂ）少なくとも１つの架橋剤、
ｃ）場合によりａ）のもとで挙げられたモノマーと共重合可能な１つ又はそれ以上のエチレン系及び／又はアリル系不飽和モノマー及び
ｄ）場合により１つ又はそれ以上の水溶性ポリマー
を有するモノマー溶液又はモノマー懸濁液が例えば使用されることができる。
【００２０】
モノマーａ）は、好ましくは水溶性であり、すなわち２３℃での水への溶解度は、典型的には少なくとも１g／１００g水、好ましくは少なくとも５g／１００g水、特に好ましくは少なくとも２５g／１００g水、極めて特に好ましくは少なくとも５０g／１００g水である。
【００２１】
適したモノマーａ）は、例えばエチレン系不飽和カルボン酸、例えばアクリル酸、メタクリル酸、マレイン酸、フマル酸及びイタコン酸である。特に好ましいモノマーは、アクリル酸及びメタクリル酸である。アクリル酸が極めて特に好ましい。
【００２２】
適した別のモノマーａ）は、例えばエチレン系不飽和スルホン酸、例えばスチレンスルホン酸及び２−アクリルアミド−２−メチルプロパンスルホン酸（ＡＭＰＳ）である。
【００２３】
モノマーａ）の全量に対するアクリル酸及び／又はその塩の割合は、好ましくは少なくとも５０mol％、特に好ましくは少なくとも９０mol％、極めて特に好ましくは少なくとも９５mol％である。
【００２４】
モノマーａ）、特にアクリル酸は、ヒドロキノンモノエーテルを好ましくは０．０２５質量％まで含有する。好ましいヒドロキノンモノエーテルは、ヒドロキノンモノメチルエーテル（ＭＥＨＱ）及び／又はトコフェロールである。
【００２５】
トコフェロールは、次の式の化合物であると理解され、
【化１】
0005502744.tif 000002
ここで、Ｒ1は水素又はメチルを表し、Ｒ2は水素又はメチルを表し、Ｒ3は水素又はメチルを表し、かつＲ4は水素を表すか又は炭素原子１〜２０個を有する酸基を表す。
【００２６】
Ｒ4の好ましい基は、アセチル、アスコルビル、スクシニル、ニコチニル及びその他の生理学的に相溶性のカルボン酸である。前記カルボン酸は、モノカルボン酸、ジカルボン酸又はトリカルボン酸であってよい。
【００２７】
Ｒ1＝Ｒ2＝Ｒ3＝メチルであるα−トコフェロール、特にラセミα−トコフェロールが好ましい。Ｒ1は、特に好ましくは水素又はアセチルである。ＲＲＲ−α−トコフェロールが殊に好ましい。
【００２８】
前記モノマー溶液は、アクリル酸を基準としてそれぞれ、ヒドロキノンモノエーテルを好ましくは多くとも１３０質量ppm、特に好ましくは多くとも７０質量ppm、好ましくは少なくとも１０質量ppm、特に好ましくは少なくとも３０質量ppm、殊に約５０質量ppm含有し、その際にアクリル酸塩はアクリル酸として共に考慮される。例えば、前記モノマー溶液の製造のために、相応する含量のヒドロキノンモノエーテルを有するアクリル酸が使用されることができる。
【００２９】
架橋剤ｂ）は、前記ポリマーのネットワーク中へラジカル共重合されることができる少なくとも２つの重合可能な基を有する化合物である。適した架橋剤ｂ）は、例えば、欧州特許出願公開(EP-A1)第530 438号明細書に記載されたようなエチレングリコールジメタクリラート、ジエチレングリコールジアクリラート、アリルメタクリラート、トリメチロールプロパントリアクリラート、トリアリルアミン、テトラアリルオキシエタン、欧州特許出願公開(EP-A1)第547 847号明細書、欧州特許出願公開(EP-A1)第559 476号明細書、欧州特許出願公開(EP-A1)第632 068号明細書、国際公開(WO-A1)第93/21237号、国際公開(WO-A1)第2003/104299号、国際公開(WO-A1)第2003/104300号、国際公開(WO-A1)第2003/104301号及び独国特許出願公開(DE-A1)第103 31 450号明細書に記載されたようなジアクリラート及びトリアクリラート、独国特許出願公開(DE-A1)第103 31 456号明細書及び独国特許出願公開(DE-A1)第103 55 401号明細書に記載されたようなアクリラート基に加えて別のエチレン系不飽和基を有する混合アクリラート、又は例えば独国特許出願公開(DE-A1)第195 43 368号明細書、独国特許出願公開(DE-A1)第196 46 484号明細書、国際公開(WO-A1)第90/15830号及び国際公開(WO-A2)第2002/32962号に記載されたような架橋剤混合物である。
【００３０】
適した架橋剤ｂ）は、特にＮ，Ｎ′−メチレンビスアクリルアミド及びＮ，Ｎ′−メチレンビスメタクリルアミド、ポリオールの不飽和モノカルボン酸又は不飽和ポリカルボン酸のエステル、例えばジアクリラート又はトリアクリラート、例えばブタンジオールジアクリラート又はエチレングリコールジアクリラートもしくはブタンジオールジメタクリラート又はエチレングリコールジメタクリラート並びにトリメチロールプロパントリアクリラート及びアリル化合物、例えばアリル（メタ）アクリラート、トリアリルシアヌラート、マレイン酸ジアリルエステル、ポリアリルエステル、テトラアリルオキシエタン、トリアリルアミン、テトラアリルアンモニウムクロリド、テトラアリルエチレンジアミン、リン酸のアリルエステル並びに例えば欧州特許出願公開(EP-A2)第343 427号明細書に記載されたようなビニルホスホン酸誘導体である。さらに適した架橋剤ｂ）は、ペンタエリトリトールジアリルエーテル、ペンタエリトリトールトリアリルエーテル及びペンタエリトリトールテトラアリルエーテル、ポリエチレングリコールジアリルエーテル、エチレングリコールジアリルエーテル、グリセリンジアリルエーテル及びグリセリントリアリルエーテル、ソルビトールをベースとするポリアリルエーテル、並びにそれらのエトキシル化された変種である。本発明による方法において使用可能であるのは、ポリエチレングリコールのジ（メタ）アクリラートであり、その際に使用されるポリエチレングリコールは、１００〜１０００の分子量を有する。
【００３１】
特に有利な架橋剤ｂ）は、しかしながら、３〜２０エトキシル化されたグリセリンの、３〜２０エトキシル化されたトリメチロールプロパンの、３〜２０エトキシル化されたトリメチロールエタンの、ジアクリラート及びトリアクリラート、特に２〜６エトキシル化されたグリセリン又はトリメチロールプロパンの、３プロポキシル化されたグリセリン又はトリメチロールプロパンの、並びに３混合エトキシル化又はプロポキシル化されたグリセリン又はトリメチロールプロパンの、１５エトキシル化されたグリセリン又はトリメチロールプロパンの、並びに少なくとも４０エトキシル化されたグリセリン、トリメチロールエタン又はトリメチロールプロパンの、ジアクリラート及びトリアクリラートである。
【００３２】
極めて特に好ましい架橋剤ｂ）は、アクリル酸又はメタクリル酸でジアクリラート又はトリアクリラートへとエステル化されたポリエトキシル化及び／又はプロポキシル化されたグリセリンであり、これらは例えば国際公開(WO-A1)第2003/104301号に記載されている。３〜１０エトキシル化されたグリセリンのジアクリラート及び／又はトリアクリラートが特に有利である。１〜５エトキシル化及び／又はプロポキシル化されたグリセリンのジアクリラート又はトリアクリラートが極めて特に好ましい。３〜５エトキシル化及び／又はプロポキシル化されたグリセリンのトリアクリラートが最も好ましい。
【００３３】
架橋剤ｂ）の量は、モノマーａ）を基準としてそれぞれ、好ましくは０．０５〜１．５質量％、特に好ましくは０．１〜１質量％、極めて特に好ましくは０．３〜０．６質量％である。
【００３４】
酸基を有するエチレン系不飽和モノマーａ）と共重合可能なエチレン系不飽和モノマーｃ）は、例えば、アクリルアミド、メタクリルアミド、クロトン酸アミド、ジメチルアミノエチルメタクリラート、ジメチルアミノエチルアクリラート、ジメチルアミノプロピルアクリラート、ジエチルアミノプロピルアクリラート、ジメチルアミノブチルアクリラート、ジメチルアミノエチルメタクリラート、ジエチルアミノエチルメタクリラート、ジメチルアミノネオペンチルアクリラート及びジメチルアミノネオペンチルメタクリラートである。
【００３５】
水溶性ポリマーｄ）として、ポリビニルアルコール、ポリビニルピロリドン、デンプン、デンプン誘導体、ポリグリコール又はポリアクリル酸、好ましくはポリビニルアルコール及びデンプンが、使用されることができる。
【００３６】
好ましい重合防止剤は、最適な作用のために溶存酸素を必要とする。故に、モノマー溶液から、重合の前に、不活性化、すなわち不活性ガス、好ましくは窒素での貫流により、溶存酸素が取り除かれることができる。好ましくは、モノマー溶液の酸素含量は、重合の前に、１質量ppm未満に、特に好ましくは０．５質量ppm未満に低下される。
【００３７】
適した光開始剤は、例えば、いわゆるα−開裂剤(α-Spalter)、Ｈ−引抜き系又はまたアジドである。そのような開始剤の例は、ベンゾフェノン誘導体、例えばミヒラーケトン、フェナントレン誘導体、フルオレン誘導体、アントラキノン誘導体、チオキサントン誘導体、クマリン誘導体、ベンゾインエーテル及びそれらの誘導体、アゾ化合物、例えば前記のラジカル形成剤、置換ヘキサアリールビスイミダゾール又はアシルホスフィンオキシド、特に２−ヒドロキシ−２−メチルプロピオフェノン（Darocure(登録商標) 1173）である。アジドの例は、２−（Ｎ，Ｎ−ジメチルアミノ）−エチル−４−アジドシンナマート、２−（Ｎ，Ｎ−ジメチル−アミノ）−エチル−４−アジドナフチルケトン、２−（Ｎ，Ｎ−ジメチルアミノ）−エチル−４−アジドベンゾアート、５−アジド−１−ナフチル−２′−（Ｎ，Ｎ−ジメチルアミノ）エチルスルホン、Ｎ−（４−スルホニルアジドフェニル）マレインイミド、Ｎ−アセチル−４−スルホニルアジドアニリン、４−スルホニルアジドアニリン、４−アジドアニリン、４−アジドフェンアシルブロミド、ｐ−アジド安息香酸、２，６−ビス（ｐ−アジドベンジリデン）シクロヘキサノン及び２，６−ビス−（ｐ−アジド−ベンジリデン）−４−メチルシクロヘキサノンである。
【００３８】
連続的に流れるベルト上での重合の際に、ポリマーゲルが生じ、このゲルは、さらなる処理工程において通常、例えば肉挽き機(Fleischwolf)、押出機又はニーダー中で粉砕される。
【００３９】
得られるポリマーゲルの酸基は、通常、部分的に、好ましくは２５〜９５mol％、より好ましくは５０〜８０mol％、特に好ましくは６０〜７５mol％が中和されており、その際に常用の中和剤、好ましくはアルカリ金属水酸化物、アルカリ金属酸化物、アルカリ金属炭酸塩又はアルカリ金属炭酸水素塩並びにそれらの混合物が使用されることができる。アルカリ金属塩の代わりに、アンモニウム塩も使用されることができる。ナトリウム及びカリウムは、アルカリ金属として特に好ましく、しかしながら水酸化ナトリウム、炭酸ナトリウム又は炭酸水素ナトリウム並びにそれらの混合物が極めて特に好ましい。
【００４０】
中和は、好ましくはモノマーの段階で実施される。これは、通常、前記中和剤を水溶液として、溶融物として、又は好ましくはまた固体として混入することにより行われる。例えば、明らかに５０質量％未満の水割合を有する水酸化ナトリウムは、２３℃を上回る融点を有するろう様の塊状物として存在しうる。この場合に、ばら原料(Stueckgut)又は高められた温度での溶融物として計量供給が可能である。
【００４１】
しかしまた、中和は、重合後にポリマーゲルの段階で実施することが可能である。さらに、酸基の４０mol％まで、好ましくは１０〜３０mol％、特に好ましくは１５〜２５mol％を、重合の前に中和することが可能であり、その際に、中和剤の一部が、既にモノマー溶液に添加され、かつ所望の最終中和度は重合後に初めてポリマーゲルの段階で調節される。ポリマーゲルが少なくとも部分的に重合後に中和される場合には、ポリマーゲルは好ましくは機械的に、例えば肉挽き機を用いて粉砕され、その際に中和剤は噴霧され、ふりかけられ(uebergestreut)又は注ぎ入れられ、ついで注意深く混合されることができる。そのために、得られるゲル状物はさらに何度も均質化するために挽かれることができる。
【００４２】
ポリマーゲルは、ついで、残留湿分含量が好ましくは１５質量％未満、特に１０質量％未満になるまで、好ましくはベルト乾燥器を用いて乾燥され、その際に含水量は、ＥＤＡＮＡ（European Disposables and Nonwovens Association）により推奨される試験方法No. WSP 230.2-05 "Moisture content(含水量)"に従い決定される。選択的に、乾燥のためにしかしまた、流動床乾燥器又は加熱されたプローシェアミキサーが使用されることができる。特に白色の生成物を得るために、このゲルの乾燥の際に、蒸発する水の迅速な搬出を保証することは有利である。乾燥器温度を最適化するために、空気導入及び空気導出は、制御されて行われなければならず、かついずれにせよ十分な換気が顧慮されるべきである。ゲルの固体含量ができるだけ高ければ高い場合に、乾燥は、もちろんいっそう単純になり、かつ生成物は、いっそう白くなる。好ましくは、乾燥前のゲルの固体含量は、故に２５〜８０質量％である。窒素又は他の非酸化性不活性ガスでの乾燥器の換気が特に有利である。選択的に、しかしまた、酸素の分圧のみが単純に、酸化的な黄変過程を防止するために、乾燥の間に低下されることができる。
【００４３】
乾燥されたポリマーゲルは、この後に通常、粉砕され、かつ分級され、その際に粉砕のために、好ましくは一段階又は多段階のロールミル、好ましくは二段階又は三段階のロールミル、ピンミル(Stiftmuehlen)、ハンマーミル又は振動ミルが使用されることができる。
【００４４】
生成物画分として分離されるポリマー粒子の平均粒度は、好ましくは少なくとも２００μm、特に好ましくは２５０〜６００μm、極めて特に３００〜５００μmである。生成物画分の平均粒度は、ＥＤＡＮＡ（European Disposables and Nonwovens Association）により推奨された試験方法No. WSP 220.2-05 "Partikel size distribution(粒度分布)"を用いて決定されることができ、その際にふるい画分の質量割合は、累積してプロットされ、かつ平均粒度はグラフにより決定される。平均粒度は、この場合に、累積５０質量％について得られるメッシュサイズの値である。
【００４５】
前記ポリマー粒子は、それらの性質のさらなる改善のために後架橋されることができる。適した後架橋剤は、前記ポリマーゲルのカルボキシラート基と共有結合を形成することができる少なくとも２つの基を有する化合物である。適した化合物は、例えば、欧州特許出願公開(EP-A2)第83 022号明細書、欧州特許出願公開(EP-A1)第543 303号明細書及び欧州特許出願公開(EP-A2)第937 736号明細書に記載されたようなアルコキシシリル化合物、ポリアジリジン、ポリアミン、ポリアミドアミン、ジエポキシド又はポリエポキシド、独国特許出願公開(DE-A1)第33 14 019号明細書、独国特許出願公開(DE-A1)第35 23 617号明細書及び欧州特許出願公開(EP-A2)第450 922号明細書に記載されたような二官能性又は多官能性のアルコール、又は独国特許出願公開(DE-A1)第102 04 938号明細書及び米国特許(US)第6,239,230号明細書に記載されたようなβ−ヒドロキシアルキルアミドである。
【００４６】
さらに、独国特許(DE-C1)第40 20 780号明細書には環式カーボネートが、独国特許出願公開(DE-A1)第198 07 502号明細書には２−オキサゾリドン及びその誘導体、例えば２−ヒドロキシエチル−２−オキサゾリドンが、独国特許(DE-C1)第198 07 992号明細書にはビス−２−オキサゾリジノン及びポリ−２−オキサゾリジノンが、独国特許出願公開(DE-A1)第198 54 573号明細書には２−オキソテトラヒドロ−１，３−オキサジン及びその誘導体が、独国特許出願公開(DE-A1)第198 54 574号明細書にはＮ−アシル−２−オキサゾリドンが、独国特許出願公開(DE-A1)第102 04 937号明細書には環式尿素が、独国特許出願公開(DE-A1)第103 34 584号明細書には二環式アミドアセタールが、欧州特許出願公開(EP-A2)第1 199 327号明細書にはオキセタン及び環式尿素が、及び国際公開(WO-A1)第2003/31482号にはモルホリン−２，３−ジオン及びその誘導体が、適した後架橋剤として記載されている。
【００４７】
さらに、独国特許出願公開(DE-A1)第37 13 601号明細書に記載されるような、追加的な重合可能なエチレン系不飽和基を有する後架橋剤も使用されることができる。
【００４８】
後架橋剤の量は、前記ポリマーを基準としてそれぞれ、好ましくは０．００１〜２質量％、特に好ましくは０．０２〜１質量％、極めて特に好ましくは０．０５〜０．２質量％である。
【００４９】
本発明の好ましい一実施態様において、後架橋剤に加えて、多価カチオンが粒子表面上に施与される。
【００５０】
本発明による方法において使用可能な多価カチオンは、例えば、２価カチオン、例えば亜鉛、マグネシウム、カルシウム、鉄及びストロンチウムのカチオン、３価カチオン、例えばアルミニウム、鉄、クロム、希土類及びマンガンのカチオン、４価カチオン、例えばチタン及びジルコニウムのカチオンである。対イオンとして、塩化物、臭化物、スルファート、ハイドロジェンスルファート、カルボナート、ハイドロジェンカルボナート、ニトラート、ホスファート、ハイドロジェンホスファート、ジハイドロジェンホスファート及びカルボキシラート、例えばアセタート及びラクタートが可能である。硫酸アルミニウムが好ましい。金属塩以外に、ポリアミンも多価カチオンとして使用されることができる。
【００５１】
多価カチオンの使用量は、ポリマーを基準としてそれぞれ、例えば０．００１〜１．５質量％、好ましくは０．００５〜１質量％、特に好ましくは０．０２〜０．８質量％である。
【００５２】
後架橋は、通常、前記後架橋剤の溶液がポリマーゲル又は乾燥したポリマー粒子上へ噴霧されるように実施される。前記噴霧に引き続き、後架橋剤でコーティングされたポリマー粒子は、加熱乾燥され、その際に後架橋反応は、乾燥前並びに乾燥中に行うことができる。
【００５３】
前記後架橋剤の溶液の噴霧は、好ましくは、動く混合器具を備えたミキサー、例えばスクリューミキサー、ディスクミキサー、プローシェアミキサー及びブレードミキサー中で、実施される。水平ミキサー、例えばプローシェアミキサー及びブレードミキサーが特に好ましく、垂直ミキサーが極めて特に好ましい。適したミキサーは、例えばLoedigeミキサー、Bepexミキサー、Nautaミキサー、Processallミキサー及びSchugiミキサーである。
【００５４】
加熱乾燥は、好ましくは接触乾燥器、特に好ましくはブレード乾燥器、極めて特に好ましくはディスク乾燥器中で、実施される。適した乾燥器は、例えばBepex乾燥器及びNara乾燥器である。さらに、流動層乾燥器も使用されることができる。
【００５５】
前記乾燥は、ミキサー自体中で、そのジャケットの加熱又は熱気の吹き込みにより、行われることができる。後接続された乾燥器、例えばトレー乾燥器(Hordentrockner)、回転管炉又は加熱可能なスクリューが同じように適している。特に有利には、流動層乾燥器中で混合及び乾燥される。
【００５６】
好ましい乾燥温度は、１００〜２５０℃、好ましくは１２０〜２２０℃、及び特に好ましくは１３０〜２１０℃の範囲内である。反応ミキサー又は乾燥器中のこの温度での好ましい滞留時間は、好ましくは少なくとも１０分、特に好ましくは少なくとも２０分、極めて特に好ましくは少なくとも３０分である。
【００５７】
引き続き、後架橋されたポリマーは改めて分級されることができる。
【００５８】
後架橋されたポリマー粒子は、前記性質のさらなる改善のためにコーティングされることができるか又は後で湿潤されることができる。捕捉挙動(Akquisitionsverhaltens)並びに透過性（ＳＦＣ）の改善に適しているコーティングは、例えば無機の不活性な物質、有機ポリマー、カチオン性ポリマー並びに二価又は多価の金属カチオンである。ダスト結合のための適したコーティングは、例えばポリオールである。